(57)【特許請求の範囲】
【請求項１】
軸線に沿って延在する円筒状をなし、スパッタ面となる円筒外面と、バッキングチューブが接合される円筒内面と、を有するＣｕ−Ｇａ合金円筒型スパッタリングターゲットであって、
Ｇａを１５原子％以上３５原子％以下の範囲内で含み、残部がＣｕ及び不可避不純物からなり、不可避不純物であるＦｅ、Ｍｎ、Ｎｉ、Ｐ、Ｓｎ、Ｚｎの含有量が、それぞれ１０質量ｐｐｍ未満であり、
前記円筒外面から前記円筒内面に向けて成長した柱状晶組織からなることを特徴とするＣｕ−Ｇａ合金円筒型スパッタリングターゲット。
【請求項２】
軸線に沿って延在する円筒状をなし、Ｃｕ−Ｇａ合金円筒型スパッタリングターゲットの素材として用いられるＣｕ−Ｇａ合金円筒型鋳塊であって、
Ｇａを１５原子％以上３５原子％以下の範囲内で含み、残部がＣｕ及び不可避不純物からなり、
鋳塊外周面から鋳塊内周面に向けて成長した柱状晶組織を有し、当該柱状晶組織が前記鋳塊内周面から４ｍｍ以内の領域まで延在していることを特徴とするＣｕ−Ｇａ合金円筒型鋳塊。
【請求項３】
不可避不純物であるＦｅ、Ｍｎ、Ｎｉ、Ｐ、Ｓｎ、Ｚｎの含有量が、それぞれ１０質量ｐｐｍ未満であることを特徴とする請求項２に記載のＣｕ−Ｇａ合金円筒型鋳塊。
【請求項４】
請求項１に記載のＣｕ−Ｇａ合金円筒型スパッタリングターゲットを製造するＣｕ−Ｇａ合金円筒型スパッタリングターゲットの製造方法であって、
連続鋳造装置を用いて、Ｇａを１５原子％以上３５原子％以下の範囲内で含み、残部がＣｕ及び不可避不純物からなる組成のＣｕ−Ｇａ合金円筒型鋳塊を得る連続鋳造工程と、鋳塊外周面及び鋳塊内周面の表層を除去する加工工程と、を有し、
前記連続鋳造工程では、鋳塊外周面側からの抜熱を促進させるとともに鋳塊内周面側からの抜熱を抑制することにより、前記鋳塊外周面から前記鋳塊内周面に向けて成長した柱状晶組織を有し、当該柱状晶組織が前記鋳塊内周面から４ｍｍ以内の領域まで延在したＣｕ−Ｇａ合金円筒型鋳塊を得て、
前記加工工程では、前記鋳塊内周面の表層を４ｍｍ以上除去することを特徴とするＣｕ−Ｇａ合金円筒型スパッタリングターゲットの製造方法。
【請求項５】
請求項２又は請求項３に記載のＣｕ−Ｇａ合金円筒型鋳塊を製造するＣｕ−Ｇａ合金円筒型鋳塊の製造方法であって、
連続鋳造装置を用いて、鋳塊外周面側からの抜熱を促進させるとともに鋳塊内周面側からの抜熱を抑制することにより、前記鋳塊外周面から前記鋳塊内周面に向けて柱状晶組織を成長させることを特徴とするＣｕ−Ｇａ合金円筒型鋳塊の製造方法。
【発明の詳細な説明】
【技術分野】
【０００１】
本発明は、Ｃｕ−Ｇａ合金の薄膜をスパッタによって成膜する際に用いられるＣｕ−Ｇａ合金円筒型スパッタリングターゲット、このＣｕ−Ｇａ合金円筒型スパッタリングターゲットの素材となるＣｕ−Ｇａ合金円筒型鋳塊、及び、Ｃｕ−Ｇａ合金円筒型スパッタリングターゲットの製造方法、Ｃｕ−Ｇａ合金円筒型鋳塊の製造方法に関するものである。
【背景技術】
【０００２】
従来、化合物半導体からなる薄膜太陽電池として、Ｃｕ−Ｉｎ−Ｇａ−Ｓｅ四元系合金薄膜からなる光吸収層を備えたＣＩＧＳ系太陽電池が広く提供されている。
ここで、Ｃｕ−Ｉｎ−Ｇａ−Ｓｅ四元系合金薄膜からなる光吸収層を形成する方法として、蒸着法が知られている。蒸着法においては、成膜された光吸収層を備えた太陽電池のエネルギー交換効率が高くなるといった利点を有しているものの、成膜速度が遅く、生産効率が低いといった問題があった。
【０００３】
そこで、Ｃｕ−Ｉｎ−Ｇａ−Ｓｅ四元系合金薄膜からなる光吸収層を形成する方法として、Ｉｎ膜とＣｕ−Ｇａ膜との積層膜を形成し、この積層膜をＳｅ雰囲気中で熱処理して、上述の積層膜をセレン化する方法が提供されている。ここで、Ｉｎ膜及びＣｕ−Ｇａ膜を形成する際には、Ｉｎスパッタリングターゲット及びＣｕ−Ｇａ合金スパッタリングターゲットを用いたスパッタ法が適用される。
【０００４】
Ｃｕ−Ｇａ合金スパッタリングターゲットとしては、例えば特許文献１、２には、溶解法によって製造されたスパッタリングターゲットが提案されている。
特許文献１においては、バッチ式の一方向凝固法によって、平板型スパッタリングターゲットの素材となる板状鋳塊を製造している。また、特許文献２においては、連続鋳造法によって、平板型スパッタリングターゲットの素材となる板状鋳塊を製造している。
【０００５】
ここで、円筒型スパッタリングターゲットは、その外周面がスパッタ面とされており、ターゲットを回転しながらスパッタを実施することから、平板型スパッタリングターゲットを用いた場合に比べて連続成膜に適しており、かつ、スパッタリングターゲットの使用効率に優れるといった利点を有している。
【先行技術文献】
【特許文献】
【０００６】
【特許文献１】特開２０１２−１４４７８７号公報
【特許文献２】国際公開第２０１３／０３１３８１号
【発明の概要】
【発明が解決しようとする課題】
【０００７】
ところで、特許文献１においては、バッチ式の一方向凝固法によって板状鋳塊を製造していることから、生産効率が悪く、スパッタリングターゲットを効率良く製造することができないといった問題があった。また、一方向凝固法においては、円筒型スパッタリングターゲットの素材となる円筒状鋳塊を得ることは非常に困難であった。
【０００８】
また、特許文献２においては、連続鋳造法によってスパッタリングターゲットの素材となる板状鋳塊を製造していることから、スパッタリングターゲットは「スパッタ面からスパッタ面に平行な中心面の方向に成長した柱状組織」（特許文献２請求項１参照）を有するものとされている。すなわち、特許文献２に記載されたスパッタリングターゲットにおいては、柱状晶がスパッタ面側とスパッタ面に対向する側の面からそれぞれ成長し、中心面においてこれらの柱状晶が対向することになり、特許文献２の「中心面」は、柱状晶の対向面に該当する。
【０００９】
ここで、上述の柱状晶の対向面は、鋳塊における最終凝固部であることから、ガスホール、介在物、偏析等の鋳造欠陥が発生しやすい。この対向面がスパッタ面に露出した場合、異常放電が発生しやすくなる。
また、対向面において互いに対向する柱状晶同士は、その成長条件が異なっており、結晶粒径等に差が生じることになる。スパッタリングターゲットにおいては、マグネットの配置等のスパッタ条件によってスパッタ面の一部が優先的に消費されることがある。このとき、スパッタ面の一部が前記対向面を超えるように消費された場合には、スパッタ面に局所的に結晶粒径が異なる部位が存在することになり、異常放電が発生しやすくなるおそれがあった。
上述のＣｕ−Ｇａ合金は、脆性材料であることから、鋳造後に熱間加工等によって結晶組織を制御することが難しいため、鋳塊段階において結晶組織を制御することが重要である。
【００１０】
この発明は、前述した事情に鑑みてなされたものであって、スパッタ時の異常放電の発生を抑制でき、安定して成膜を実施することが可能なＣｕ−Ｇａ合金円筒型スパッタリングターゲット、このＣｕ−Ｇａ合金円筒型スパッタリングターゲットの素材となるＣｕ−Ｇａ合金円筒型鋳塊、及び、Ｃｕ−Ｇａ合金円筒型スパッタリングターゲットの製造方法、Ｃｕ−Ｇａ合金円筒型鋳塊の製造方法を提供することを目的とする。
【課題を解決するための手段】
【００１１】
上記の課題を解決するために、本発明に係るＣｕ−Ｇａ合金円筒型スパッタリングターゲットは、軸線に沿って延在する円筒状をなし、スパッタ面となる円筒外面と、バッキングチューブが接合される円筒内面と、を有するＣｕ−Ｇａ合金円筒型スパッタリングターゲットであって、Ｇａを１５原子％以上３５原子％以下の範囲内で含み、残部がＣｕ及び不可避不純物からなり、不可避不純物であるＦｅ、Ｍｎ、Ｎｉ、Ｐ、Ｓｎ、Ｚｎの含有量が、それぞれ１０質量ｐｐｍ未満であり、前記円筒外面から前記円筒内面に向けて成長した柱状晶組織からなることを特徴としている。
【００１２】
このような構成とされた本発明のＣｕ−Ｇａ合金円筒型スパッタリングターゲットによれば、Ｇａを１５原子％以上３５原子％以下の範囲内で含み、残部がＣｕ及び不可避不純物から構成されている。Ｇａが１５原子％未満の場合、太陽電池の発電効率が低下してしまう。また、Ｇａが３５原子％超えの場合、脆性相であるガンマ相が多くなり、研削加工が難しくなるという問題がある。そのため、本発明では、Ｇａを１５原子％以上３５原子％以下の範囲で含むこととした。
また、円筒外面から円筒内面に向けて成長した柱状晶組織からなり、スパッタリングターゲットの内部に柱状晶の対向面が形成されていないので、スパッタ面の一部が優先的に消費された場合であっても、スパッタ面の結晶組織が局所的に大きく異なる箇所が存在せず、異常放電の発生を抑制することができる。また、最終凝固部がスパッタリングターゲット内に残存していないので、鋳造欠陥に起因する異常放電を防止することができる。よって、Ｃｕ−Ｇａ合金の薄膜を安定して成膜することが可能となる。
【００１３】
また、Ｆｅ、Ｍｎ、Ｎｉ、Ｐ、Ｓｎ、Ｚｎといった元素がＣｕ−Ｉｎ−Ｇａ−Ｓｅ四元系合金薄膜からなる光吸収層に混入した場合には、太陽電池の変換効率が低下するおそれがある。そこで、本発明のスパッタリングターゲットにおいては、不純物元素であるＦｅ、Ｍｎ、Ｎｉ、Ｐ、Ｓｎ、Ｚｎの含有量をそれぞれ１０質量ｐｐｍ未満に制限することにより、成膜されたＣｕ−Ｇａ薄膜にＦｅ、Ｍｎ、Ｎｉ、Ｐ、Ｓｎ、Ｚｎといった元素が混入することを抑制している。
【００１４】
本発明に係るＣｕ−Ｇａ合金円筒型鋳塊は、軸線に沿って延在する円筒状をなし、Ｃｕ−Ｇａ合金円筒型スパッタリングターゲットの素材として用いられるＣｕ−Ｇａ合金円筒型鋳塊であって、Ｇａを１５原子％以上３５原子％以下の範囲内で含み、残部がＣｕ及び不可避不純物からなり、鋳塊外周面から鋳塊内周面に向けて成長した柱状晶組織を有し、当該柱状晶組織が前記鋳塊内周面から４ｍｍ以内の領域まで延在していることを特徴としている。
【００１５】
このような構成とされた本発明のＣｕ−Ｇａ合金円筒型鋳塊によれば、鋳塊外周面から鋳塊内周面に向けて成長した柱状晶組織を有し、当該柱状晶組織が前記鋳塊内周面から４ｍｍ以内の領域まで延在しているので、切削加工等により鋳塊内周面側を４ｍｍ以上除去することにより、最終凝固部となる柱状晶の対向面を除去することができ、上述した本発明のＣｕ−Ｇａ合金円筒型スパッタリングターゲットを得ることが可能となる。
【００１６】
ここで、本発明のＣｕ−Ｇａ合金円筒型鋳塊においては、不可避不純物であるＦｅ、Ｍｎ、Ｎｉ、Ｐ、Ｓｎ、Ｚｎの含有量が、それぞれ１０質量ｐｐｍ未満であることが好ましい。  
鋳造時に用いる耐火物を選定すること等により、Ｆｅ、Ｍｎ、Ｎｉ、Ｐ、Ｓｎ、Ｚｎといった元素の含有量をそれぞれ１０質量ｐｐｍ未満に制限することで、高品質なＣｕ−Ｇａ合金スパッタリングターゲットの素材とすることができる。
【００１７】
本発明に係るＣｕ−Ｇａ合金円筒型スパッタリングターゲットの製造方法は、上述のＣｕ−Ｇａ合金円筒型スパッタリングターゲットを製造するＣｕ−Ｇａ合金円筒型スパッタリングターゲットの製造方法であって、連続鋳造装置を用いて、Ｇａを１５原子％以上３５原子％以下の範囲内で含み、残部がＣｕ及び不可避不純物からなる組成のＣｕ−Ｇａ合金円筒型鋳塊を得る連続鋳造工程と、鋳塊外周面及び鋳塊内周面の表層を除去する加工工程と、を有し、前記連続鋳造工程では、鋳塊外周面側からの抜熱を促進させるとともに鋳塊内周面側からの抜熱を抑制することにより、前記鋳塊外周面から前記鋳塊内周面に向けて成長した柱状晶組織を有し、当該柱状晶組織が前記鋳塊内周面から４ｍｍ以内の領域まで延在したＣｕ−Ｇａ合金円筒型鋳塊を得て、前記加工工程では、前記鋳塊内周面の表層を４ｍｍ以上除去することを特徴としている。
【００１８】
このような構成とされた本発明のＣｕ−Ｇａ合金円筒型スパッタリングターゲットの製造方法によれば、連続鋳造装置を用いてＣｕ−Ｇａ合金円筒型鋳塊を得る連続鋳造工程と、鋳塊外周面及び鋳塊内周面の表層を除去する加工工程と、を備えているので、円筒外面から円筒内面に向けて成長した柱状晶組織からなるＣｕ−Ｇａ合金円筒型スパッタリングターゲットを得ることができる。
【００１９】
本発明に係るＣｕ−Ｇａ合金円筒型鋳塊の製造方法は、上述のＣｕ−Ｇａ合金円筒型鋳塊を製造するＣｕ−Ｇａ合金円筒型鋳塊の製造方法であって、連続鋳造装置を用いて、鋳塊外周面側からの抜熱を促進させるとともに鋳塊内周面側からの抜熱を抑制することにより、前記鋳塊外周面から前記鋳塊内周面に向けて柱状晶組織を成長させることを特徴としている。
【００２０】
このような構成とされた本発明のＣｕ−Ｇａ合金円筒型鋳塊の製造方法によれば、連続鋳造装置を用いて、鋳塊外周面側からの抜熱を促進させるとともに鋳塊内周面側からの抜熱を抑制することにより、前記鋳塊外周面から前記鋳塊内周面に向けて柱状晶組織を成長させているので、鋳塊外周面から鋳塊内周面に向けて成長した柱状晶組織を有し、当該柱状晶組織が前記鋳塊内周面から４ｍｍ以内の領域まで延在したＣｕ−Ｇａ合金円筒型鋳塊を得ることができる。
【発明の効果】
【００２１】
本発明によれば、スパッタ時の異常放電の発生を抑制でき、安定して成膜を実施することが可能なＣｕ−Ｇａ合金円筒型スパッタリングターゲット、このＣｕ−Ｇａ合金円筒型スパッタリングターゲットの素材となるＣｕ−Ｇａ合金円筒型鋳塊、及び、Ｃｕ−Ｇａ合金円筒型スパッタリングターゲットの製造方法、Ｃｕ−Ｇａ合金円筒型鋳塊の製造方法を提供することができる。
【図面の簡単な説明】
【００２２】
【図１】本発明の一実施形態に係るＣｕ−Ｇａ合金円筒型スパッタリングターゲットの概略説明図である。（ａ）が正面図、（ｂ）が側面図である。
【図２】本発明の一実施形態に係るＣｕ−Ｇａ合金円筒型スパッタリングターゲットの縦断面における結晶組織の概略説明図である。
【図３】本発明の一実施形態に係るＣｕ−Ｇａ合金円筒型鋳塊の縦断面における結晶組織の概略説明図である。
【図４】本発明の一実施形態に係るＣｕ−Ｇａ合金円筒型スパッタリングターゲットの製造方法の一例を示すフロー図である。
【図５】本発明の一実施形態であるＣｕ−Ｇａ合金円筒型鋳塊を製造する際に用いられる連続鋳造装置の一例を示す説明図である。
【図６】図５に示す連続鋳造装置で使用されるマンドレルの説明図である。（ａ）が正面図、（ｂ）が側面図である。
【図７】実施例においてＣｕ−Ｇａ合金円筒型鋳塊の軸線方向のＧａ濃度を測定した結果を示すグラフである。（ａ）が測定位置、（ｂ）が測定結果である。
【図８】実施例においてＣｕ−Ｇａ合金円筒型鋳塊の深さ方向（径方向）のＧａ濃度を測定した結果を示すグラフである。（ａ）が測定位置、（ｂ）が測定結果である。
【図９】実施例においてＣｕ−Ｇａ合金円筒型鋳塊の結晶粒径を測定した結果を示すグラフである。（ａ）が測定位置、（ｂ）が測定結果である。
【図１０】実施例においてＣｕ−Ｇａ合金円筒型鋳塊の表層組織の厚さを測定した結果を示すグラフである。ここで、表層組織とは鋳塊外周面の表層、鋳塊内周面の表層に存在するチル層、偏析組織等の鋳塊外周面から鋳塊内周面に向けて成長した柱状晶組織とは異なる組織を指し、（ａ）がその測定位置、（ｂ）が測定結果である。
【発明を実施するための形態】
【００２３】
以下に、本発明の実施形態に係るＣｕ−Ｇａ合金円筒型スパッタリングターゲット１０、及び、このＣｕ−Ｇａ合金円筒型スパッタリングターゲット１０の素材となるＣｕ−Ｇａ合金円筒型鋳塊２０について、添付した図を参照して説明する。
本実施形態に係るＣｕ−Ｇａ合金円筒型スパッタリングターゲット１０は、例えば太陽電池のＣｕ−Ｉｎ−Ｇａ−Ｓｅ四元系合金薄膜からなる光吸収層を形成するために、Ｃｕ−Ｇａ合金薄膜をスパッタによって成膜する際に用いられるものである。
【００２４】
このＣｕ−Ｇａ合金円筒型スパッタリングターゲット１０は、図１に示すように、軸線Ｏに沿って延在する円筒形状をなしており、例えば外径Ｒが１４０ｍｍ≦Ｒ≦２００ｍｍの範囲内、内径ｒが８０ｍｍ≦ｒ≦１７０ｍｍの範囲内、軸線Ｏ方向長さＬが１００ｍｍ≦Ｌ≦５０００ｍｍの範囲内とされている。
ここで、Ｃｕ−Ｇａ合金円筒型スパッタリングターゲット１０の外周面が、スパッタ面とされる。
【００２５】
このＣｕ−Ｇａ合金円筒型スパッタリングターゲット１０は、成膜される薄膜に応じた組成とされており、具体的には、Ｇａの含有量が１５原子％以上３５原子％以下の範囲内とされ、残部がＣｕ及び不可避不純物とされている。
また、本実施形態では、不可避不純物であるＦｅ、Ｍｎ、Ｎｉ、Ｐ、Ｓｎ、Ｚｎの含有量が、それぞれ１０質量ｐｐｍ未満に制限されている。
【００２６】
そして、本実施形態であるＣｕ−Ｇａ合金円筒型スパッタリングターゲット１０においては、図２に示すように、円筒外面１１から円筒内面１２に向けて成長した柱状晶組織によって構成されている。すなわち、このＣｕ−Ｇａ合金円筒型スパッタリングターゲット１０には、柱状晶組織が対向する対向面が存在していないのである。
このＣｕ−Ｇａ合金円筒型スパッタリングターゲット１０においては、軸線Ｏ方向に沿った断面における結晶粒の平均粒径が５ｍｍ以下の範囲内とされており、円筒外面１１側と円筒内面１２側とで平均結晶粒径に大きな差がなく、その最大差が３ｍｍ以下とされている。また、円筒外面１１側の平均結晶粒径ＤＯと円筒内面１２側の平均結晶粒径ＤＩとの比ＤＯ／ＤＩが、１≦ＤＯ／ＤＩ≦５の範囲内とされている。
【００２７】
このＣｕ−Ｇａ合金円筒型スパッタリングターゲット１０の素材となるＣｕ−Ｇａ合金円筒型鋳塊２０は、上述のＣｕ−Ｇａ合金円筒型スパッタリングターゲット１０と同一の組成を有しており、連続鋳造法によって製造されたものである。
このＣｕ−Ｇａ合金円筒型鋳塊２０は、図３に示すように、鋳塊外周面２１から鋳塊内周面２２に向けて成長した柱状晶組織を有し、当該柱状晶組織が鋳塊内周面２２から３ｍｍ以内の領域まで延在している。
【００２８】
ここで、Ｃｕ−Ｇａ合金円筒型鋳塊２０においては、鋳塊外周面２１側の表層組織の厚さが４ｍｍ以下とされ、鋳塊内周面２２側の表層組織の厚さが４ｍｍ以下とされている。
また、Ｃｕ−Ｇａ合金円筒型鋳塊２０の軸線方向におけるＧａ濃度の最大差が２原子％以下の範囲内とされている。
さらに、Ｃｕ−Ｇａ合金円筒型鋳塊２０の深さ方向（径方向）におけるＧａ濃度の最大差が２原子％以下の範囲内とされている。
【００２９】
次に、上述した構成のＣｕ−Ｇａ合金円筒型スパッタリングターゲット１０の製造方法の一実施形態について、図４のフロー図を参照して説明する。
本実施形態であるＣｕ−Ｇａ合金円筒型スパッタリングターゲット１０の製造方法は、Ｃｕ−Ｇａ合金円筒型鋳塊２０を鋳造する連続鋳造工程Ｓ０１と、Ｃｕ−Ｇａ合金円筒型鋳塊２０に対して機械加工を行う加工工程Ｓ０２と、加工後にボンディングを行うボンディング工程Ｓ０３を備えている。
【００３０】
連続鋳造工程Ｓ０１においては、縦型連続鋳造装置や横型連続鋳造装置等の各種連続鋳造装置を用いて、Ｃｕ−Ｇａ合金円筒型鋳塊２０を連続的に製出し、所定の長さに切断する。
この連続鋳造工程Ｓ０１においては、鋳塊外周面２１側からの抜熱を促進させるとともに鋳塊内周面２２側からの抜熱を抑制することにより、鋳塊外周面２１から鋳塊内周面２２に向けて柱状晶組織を成長させている。
【００３１】
ここで、連続鋳造工程Ｓ０１において用いられる連続鋳造装置３０について図５及び図６を参照して説明する。
この連続鋳造装置３０は、鋳造炉３１と、鋳造炉３１に連結された連続鋳造用鋳型４０と、連続鋳造用鋳型４０から製出されたＣｕ−Ｇａ合金円筒型鋳塊２０を引き抜くピンチロール３９と、を備えている。
【００３２】
鋳造炉３１は、溶解原料を加熱溶解して所定の組成の銅溶湯を製出して保持するものであり、溶解原料及び銅溶湯が保持される坩堝３２と、この坩堝３２を加熱する加熱ヒータ３３と、を備えている。
本実施形態では、鋳造炉３１は、チャンバー３４内に収容されている。チャンバー３４内は、チャンバー３４の側壁及び蓋部３５から不活性ガス（本実施形態では窒素ガス）が導入されることによって、不活性ガス雰囲気とされている。
また、坩堝３２の上部には、坩堝３２の損耗を抑制するために、セラミックス製の坩堝カバー３７が配置されている。
【００３３】
ピンチロール３９は、連続鋳造用鋳型４０から製出されるＣｕ−Ｇａ合金円筒型鋳塊２０を挟み込み、引き抜き方向Ｆへ引き抜くものである。本実施形態では、Ｃｕ−Ｇａ合金円筒型鋳塊２０を間欠的に引き抜く構成とされている。
【００３４】
連続鋳造用鋳型４０は、供給された銅溶湯が注入される筒状のモールド４１と、このモールド４１内に挿入されるマンドレル５０と、モールド４１を冷却する冷却部４８と、を備えている。ここで、本実施形態では、図５に示すように、連続鋳造用鋳型４０は、アダプタ４９を介して鋳造炉３１に装着されている。
【００３５】
冷却部４８は、図５に示すように、モールド４１の外周側に配設された水冷ジャケットとされており、冷却水を循環させることでモールド４１を冷却する構成とされている。
モールド４１は、概略筒状をなしており、一方側から他方側に向けて貫通する貫通孔が設けられている。この貫通孔の一方側からマンドレル５０が挿入されている。マンドレル５０は、モールド４１の貫通孔の内壁から間隔をあけて配置され、モールド４１内には、断面円環状をなすキャビティが画成されることになる。なお、本実施形態においては、モールド４１は、黒鉛で構成されている。
【００３６】
マンドレル５０は、図６（ｂ）に示すように、一方側端部に形成されたフランジ部５１と、このフランジ部５１から他方側に向けて延在する円柱状のマンドレル本体５５と、を備えている。
フランジ部５１には、坩堝３２内の銅溶湯を前記キャビティ内に導入する溶湯供給用切欠部５２が複数箇所形成されている。
そして、マンドレル本体５５には、フランジ部５１側から軸線方向に向けて延在する溶湯保持部５６が穿設されている。
【００３７】
ここで、本実施形態においては、不可避不純物であるＦｅ、Ｍｎ、Ｎｉ、Ｐ、Ｓｎ、Ｚｎの含有量をそれぞれ１０質量ｐｐｍ未満とするために、溶湯が接触する箇所の耐火物の材質を選択している。具体的には、蛍光Ｘ線分析によって耐火物中のＦｅ、Ｍｎ、Ｎｉ、Ｐ、Ｓｎ、Ｚｎの含有量を測定し、Ｆｅ、Ｍｎ、Ｎｉ、Ｐ、Ｓｎ、Ｚｎの含有量がそれぞれ０．１ｍａｓｓ％未満の耐火物を選択して使用している。
【００３８】
次に、上述した連続鋳造装置３０を用いて本実施形態であるＣｕ−Ｇａ合金円筒型鋳塊２０を製造する手順について説明する。
まず、鋳造炉３１の坩堝３２内に溶解原料を投入し、加熱ヒータ３３によって坩堝３２内に装入された溶解原料を加熱して溶解し、所定の組成に調製された銅溶湯を製出する。この銅溶湯は、坩堝３２内において所定の温度にまで加熱されて保持される。そして、この銅溶湯が、連続鋳造用鋳型４０へと供給される。
【００３９】
銅溶湯は、フランジ部５１の溶湯供給用切欠部５２を介してモールド４１内に画成されたキャビティへ供給される。また、銅溶湯の一部がマンドレル本体５５の溶湯保持部５６内に供給される。これにより、マンドレル本体５５の温度が高温で保持されることになり、マンドレル本体５５側（鋳塊内周面２２側）の抜熱が抑制される。
モールド４１内に供給された銅溶湯は、冷却部４８によってモールド４１の外周側（鋳塊外周面２１側）から抜熱され、凝固してＣｕ−Ｇａ合金円筒型鋳塊２０となる。このＣｕ−Ｇａ合金円筒型鋳塊２０を、ピンチロール３９で間欠的に引き出すことによって、モールド４１内に銅溶湯が順次供給され、Ｃｕ−Ｇａ合金円筒型鋳塊２０が連続的に製造される。
【００４０】
ここで、本実施形態では、マンドレル本体５５側（鋳塊内周面２２側）の抜熱が抑制されるとともに、冷却部４８によってモールド４１の外周側（鋳塊外周面２１側）から抜熱されているので、図３に示すように、鋳塊外周面２１側から鋳塊内周面２２側に向けて成長し、鋳塊内周面２２から４ｍｍ以内の領域まで延在した柱状晶組織を有するＣｕ−Ｇａ合金円筒型鋳塊２０を得ることが可能となる。
【００４１】
上述のようにして製造された本実施形態であるＣｕ−Ｇａ合金円筒型鋳塊２０は、加工工程Ｓ０２において、鋳塊外周面２１及び鋳塊内周面２２の表層部分が除去される。本実施形態では、切削加工により、鋳塊外周面２１側及び鋳塊内周面２２側の表層組織を４ｍｍ以上除去する。これにより、図２に示すように、円筒外面１１側から円筒内面１２側に向けて成長した柱状晶組織によって構成されたＣｕ−Ｇａ合金円筒型スパッタリングターゲット１０を得ることが可能となる。
【００４２】
以上のような構成とされた本実施形態であるＣｕ−Ｇａ合金円筒型スパッタリングターゲット１０においては、図２に示すように、円筒外面１１から円筒内面１２に向けて成長した柱状晶組織からなり、Ｃｕ−Ｇａ合金円筒型スパッタリングターゲット１０の内部に柱状晶の対向面が形成されていないので、スパッタ面（円筒外面１１）の一部が優先的に消費された場合であっても、スパッタ面の結晶組織が局所的に大きく異なる箇所が存在せず、異常放電の発生を抑制することができる。また、鋳塊における最終凝固部がＣｕ−Ｇａ合金円筒型スパッタリングターゲット１０内に残存していないので、鋳造欠陥に起因する異常放電を防止することができる。よって、Ｃｕ−Ｇａ合金の薄膜を安定して成膜することが可能となる。
【００４３】
また、本実施形態では、不可避不純物であるＦｅ、Ｍｎ、Ｎｉ、Ｐ、Ｓｎ、Ｚｎの含有量が、それぞれ１０質量ｐｐｍ未満に規制されているので、成膜されたＣｕ−Ｇａ膜にこれらの不純物が混入することを抑制でき、変換効率に優れた太陽電池を構成することが可能となる。これらの不純物は、溶湯と接触する耐火物等から還元されて溶湯中に混入するおそれがある。このため、不可避不純物であるＦｅ、Ｍｎ、Ｎｉ、Ｐ、Ｓｎ、Ｚｎは、単に原料を選定しただけでは除去できない。本実施形態では、耐火物を選定することで、これらＦｅ、Ｍｎ、Ｎｉ、Ｐ、Ｓｎ、Ｚｎの含有量を確実に抑制することができ、高品質なＣｕ−Ｇａ合金円筒型スパッタリングターゲット１０を提供することが可能となる。
【００４４】
さらに、本実施形態のＣｕ−Ｇａ合金円筒型スパッタリングターゲット１０においては、軸線Ｏ方向に沿った断面における結晶粒の平均粒径が５ｍｍ以下の範囲内とされているので、均一なＣｕ−Ｇａ膜を成膜することができる。
また、本実施形態では、円筒外面１１側と円筒内面１２側とで平均結晶粒径に大きな差がなく、その最大差が３ｍｍ以下とされており、円筒外面１１側の平均結晶粒径ＤＯと円筒内面１２側の平均結晶粒径ＤＩとの比ＤＯ／ＤＩが、１≦ＤＯ／ＤＩ≦５の範囲内とされているので、スパッタ面が不均一に消耗した場合であっても、異常放電の発生を抑制でき、安定して成膜を行うことができる。
【００４５】
また、本実施形態であるＣｕ−Ｇａ合金円筒型鋳塊２０においては、鋳塊外周面２１から鋳塊内周面２２に向けて成長した柱状晶組織を有し、当該柱状晶組織が鋳塊内周面２２から４ｍｍ以内の領域まで延在しているので、切削加工等により鋳塊内周面２２側を４ｍｍ以上除去することにより、最終凝固部となる柱状晶の対向面を除去することができ、本実施形態であるＣｕ−Ｇａ合金円筒型スパッタリングターゲット１０を得ることが可能となる。
【００４６】
さらに、本実施形態のＣｕ−Ｇａ合金円筒型鋳塊２０においては、鋳塊外周面２１側の表層組織の厚さが４ｍｍ以下とされ、鋳塊内周面２２側の表層組織の厚さが４ｍｍ以下とされているので、鋳塊内周面２２側からの冷却が十分に抑制され、鋳塊外周面２１側からの抜熱が促進されており、鋳塊外周面２１から鋳塊内周面２２に向けて柱状晶を十分に成長させることができる。
また、本実施形態では、Ｃｕ−Ｇａ合金円筒型鋳塊２０の軸線Ｏ方向におけるＧａ濃度の最大差が２原子％以下の範囲内とされており、Ｃｕ−Ｇａ合金円筒型鋳塊２０の深さ方向（径方向）におけるＧａ濃度の最大差が２原子％以下の範囲内とされているので、Ｇａ濃度のばらつきが少なく、均一な組成のＣｕ−Ｇａ薄膜を成膜することが可能となる。
【００４７】
さらに、本実施形態であるＣｕ−Ｇａ合金円筒型スパッタリングターゲット１０の製造方法においては、連続鋳造装置３０を用いてＣｕ−Ｇａ合金円筒型鋳塊２０を得る連続鋳造工程Ｓ０１と、鋳塊外周面２１及び鋳塊内周面２２の表層を除去する加工工程Ｓ０２と、を備えているので、円筒外面１１から円筒内面１２に向けて成長した柱状晶組織からなるＣｕ−Ｇａ合金円筒型スパッタリングターゲット１０を製造することができる。また、上述のように、Ｃｕ−Ｇａ合金円筒型鋳塊２０のＧａ濃度のばらつきを抑制することができる。
【００４８】
また、本実施形態であるＣｕ−Ｇａ合金円筒型鋳塊２０の製造方法によれば、マンドレル本体５５側（鋳塊内周面２２側）の抜熱が抑制されるとともに、冷却部４８によってモールド４１の外周側（鋳塊外周面２１側）から抜熱されることにより、鋳塊外周面２１から鋳塊内周面２２に向けて柱状晶組織を成長させているので、鋳塊外周面２１から鋳塊内周面２２に向けて成長した柱状晶組織を有し、当該柱状晶組織が鋳塊内周面２２から４ｍｍ以内の領域まで延在したＣｕ−Ｇａ合金円筒型鋳塊２０を得ることができる。
【００４９】
特に、本実施形態では、マンドレル５０に溶湯保持部５６を設けており、鋳塊内周面２２側からの抜熱を抑制していることから、鋳塊外周面２１から鋳塊内周面２２に向けて柱状晶の成長を促進することが可能となる。
また、本実施形態では、蛍光Ｘ線分析によってＦｅ、Ｍｎ、Ｎｉ、Ｐ、Ｓｎ、Ｚｎの含有量がそれぞれ０．１ｍａｓｓ％未満の耐火物を選択して使用しているので、Ｃｕ−Ｇａ合金円筒型鋳塊２０にこれらの不純物が混入することを確実に抑制することができ、Ｆｅ、Ｍｎ、Ｎｉ、Ｐ、Ｓｎ、Ｚｎの含有量をそれぞれ１０質量ｐｐｍ未満とすることが可能となる。
【００５０】
以上、本発明の実施形態について説明したが、本発明はこれに限定されることはなく、その発明の技術的思想を逸脱しない範囲で適宜変更可能である。
例えば、本実施形態では、太陽電池においてＣｕ−Ｉｎ−Ｇａ−Ｓｅ四元系合金薄膜からなる光吸収層を形成するために、Ｃｕ−Ｇａ合金薄膜をスパッタによって成膜する際に用いられるものとして説明したが、これに限定されることなく、他の用途に使用されるＣｕ−Ｇａ合金円筒型スパッタリングターゲットであってもよい。
【００５１】
また、本実施形態では、図５に示すように、鋳塊を水平方向に引き抜く連続鋳造装置によってＣｕ−Ｇａ合金円筒型鋳塊を製造するものとして説明したが、これに限定されることはなく、鋳塊を下方へ引き抜く連続鋳造装置や鋳塊を上方へ引き抜く連続鋳造装置を用いて、Ｃｕ−Ｇａ合金円筒型鋳塊を製造してもよい。
【００５２】
さらに、Ｃｕ−Ｇａ合金円筒型スパッタリングターゲットの外径、内径、軸線Ｏ方向長さＬは、本実施形態で規定したものに限定されることはなく、スパッタリング装置等に応じて任意のサイズとすることができる。
【実施例】
【００５３】
以下に、本発明の有効性を確認するために行った確認実験の結果について説明する。
図５に示す連続鋳造装置により、外径：１６０ｍｍ、内径：１３０ｍｍ、軸線方向長さ：２０００ｍｍのＣｕ−Ｇａ合金円筒型鋳塊を連続鋳造した。このとき、銅溶湯温度を１２００℃、鋳造速度を３０ｍｍ／ｍｉｎとした。なお、比較例においては、溶湯保持部を有していないマンドレルを用いた。
このＣｕ−Ｇａ合金円筒型鋳塊に機械加工を施し、外径Ｒ：１５０ｍｍ、内径ｒ：１３５ｍｍ、軸線方向長さＬ：４５０ｍｍのＣｕ−Ｇａ合金円筒型スパッタリングターゲットを製造した。
【００５４】
＜Ｃｕ−Ｇａ合金円筒型スパッタリングターゲットの組成分析＞
作製されたＣｕ−Ｇａ合金円筒型スパッタリングターゲットの組成分析を次のように実施した。測定結果を表１に示す。
Ｇａ濃度は、蛍光Ｘ線分析によって測定した。
不純物であるＦｅ、Ｍｎ、Ｎｉ、Ｐ、Ｓｎ、Ｚｎの含有量は、各鋳塊の先端から５００、１０００、１５００ｍｍからサンプリングを行い、ＩＣＰ−ＭＳにて測定を行った平均値である。
【００５５】
＜Ｃｕ−Ｇａ合金円筒型スパッタリングターゲットの組織観察＞
作製されたＣｕ−Ｇａ合金円筒型スパッタリングターゲットの軸線方向に沿った断面において、結晶組織観察を行った。観察面について、耐水研磨紙で機械研磨を行った後、ダイヤモンドペーストを用いて仕上げ研磨を行い、その後にエッチングを行い、光学顕微鏡を用いて観察した。円筒外面から円筒内面に向けて成長した柱状晶組織からなるものを「○」、円筒外面から成長する柱状晶と円筒内面から成長する柱状晶との対向面を有するものを「×」と評価した。評価結果を表１に示す。
【００５６】
＜スパッタ時の異常放電＞
作製されたＣｕ−Ｇａ合金円筒型スパッタリングターゲットを用いて、以下の条件でスパッタ試験を実施し、スパッタ装置に付属されたアーキングカウンターを用いて、異常放電回数をカウントした。評価結果を表１に示す。
電源：直流方式
スパッタ出力：５０００Ｗ
スパッタ圧：０．５Ｐａ
スパッタ時間：１時間
到達真空度：５×１０−５Ｐａ
雰囲気ガス組成：Ａｒガス
【００５７】
【表１】
0006390432.tif 000002
【００５８】
表１に示すように、本発明例１−６においては、比較例１−３と比較して異常放電回数が少なくなっていることが確認された。
【００５９】
上述の本発明例１のＣｕ−Ｇａ合金円筒型鋳塊を用いて、Ｇａ濃度のばらつき、平均結晶粒径、表層組織厚さについて、以下のように評価した。
【００６０】
＜Ｇａ濃度の軸線方向ばらつき＞
図７（ａ）に示すように、軸線方向長さ５００ｍｍ，１１００ｍｍ，１４００ｍｍ、１７００ｍｍの位置でＣｕ−Ｇａ合金円筒型鋳塊を切断し、鋳造時における上側部分、下側部分、水平位置部分の３か所か分析サンプルを採取し、蛍光Ｘ線分析によってＧａ濃度を測定した。測定結果を図７（ｂ）に示す。
各測定位置において、Ｇａ濃度の最大差が０．７原子％以下であり、軸線方向の濃度ばらつきが小さいことが確認された。
【００６１】
＜Ｇａ濃度の深さ方向（径方向）ばらつき＞
図８（ａ）に示すように、Ｃｕ−Ｇａ合金円筒型鋳塊の軸線に直交する断面において、鋳造時における上側部分、下側部分、水平位置部分からそれぞれ分析サンプルを採取し、ＥＰＭＡ（電子線マイクロアナライザ）にて鋳塊の外周面から内周面側に向けて２、４、６、８、１０、１２、１４ｍｍ深さ位置で幅５ｍｍの線分析を行い、その平均値を各深さ位置のＧａ濃度とした。線分析は、加速電圧１５ｋＶ、ビーム径１００μｍ、停止時間１秒、インターバル１０μｍで行った。測定結果を図８（ｂ）に示す。
各測定位置において、Ｇａ濃度の最大差が１．５原子％以下であり、深さ方向（径方向）の濃度ばらつきが小さいことが確認された。
【００６２】
＜結晶粒径＞
Ｃｕ−Ｇａ合金円筒型鋳塊のから鋳造時における上側部分、下側部分、水平位置部分からそれぞれ軸線方向長さ２５ｍｍの観察試料を採取した。この観察試料の縦断面（軸線方向に沿った断面）を観察面として、耐水研磨紙で機械研磨を行った後、ダイヤモンドペーストを用いて仕上げ研磨を行い、その後に硝酸でエッチングを行い、光学顕微鏡を用いて観察した。
図９（ａ）に示すように、鋳塊の外周面から深さ４ｍｍ、鋳塊中心部（中間）、鋳塊の内周面から深さ４ｍｍ位置で、軸線に平行な直線を描き、この直線と結晶粒界との交点をカウントし、カウント数を試料長さ（２５ｍｍ）で除した値を、その深さ位置の平均結晶粒径とした。測定結果を図９（ｂ）に示す。
平均結晶粒径は、鋳塊の外周面側から内周面側に向けて大きく変化しておらず、平均結晶粒径の最大差が２．５ｍｍ以下とされていることが確認された。
【００６３】
＜表層組織の厚さ＞
Ｃｕ−Ｇａ合金円筒型鋳塊の鋳造時における上側部分、下側部分、水平位置部分からそれぞれ観察試料を採取した。この観察試料の縦断面（軸線方向に沿った断面）を観察面として、耐水研磨紙で機械研磨を行った後、ダイヤモンドペーストを用いて仕上げ研磨を行い、その後にエッチングを行い、光学顕微鏡を用いて観察した。
図１０（ａ）に示すように、鋳塊の外周面からの表層組織の厚さ、及び、鋳塊の内周面からの表層組織の厚さを測定した。測定結果を図１０（ｂ）に示す。
鋳塊の内周面側の表層組織は１ｍｍ以下と非常に小さく、内周面側での冷却が抑制されていることが確認される。
【００６４】
以上のように、本発明のＣｕ−Ｇａ合金円筒型鋳塊においては、Ｇａ濃度のばらつきが小さく、かつ、平均結晶粒径が鋳塊の外周面側から内周面側に向けて大きく変化していないことから、Ｃｕ−Ｇａ合金円筒型スパッタリングターゲットの素材として適していることが確認された。
【符号の説明】
【００６５】
１０  Ｃｕ−Ｇａ合金円筒型スパッタリングターゲット
２０  Ｃｕ−Ｇａ合金円筒型鋳塊
【図１】
0006390432.tif 000003
【図２】
0006390432.tif 000004
【図３】
0006390432.tif 000005
【図４】
0006390432.tif 000006
【図５】
0006390432.tif 000007
【図６】
0006390432.tif 000008
【図７】
0006390432.tif 000009
【図８】
0006390432.tif 000010
【図９】
0006390432.tif 000011
【図１０】
0006390432.tif 000012